(57)【要約】【課題】断熱材のモルタルとの接着力を向上すると共に、その接着力を長期にわたって維持する。【解決手段】断熱材１０は、合成樹脂発泡体からなる板状の断熱層１４の両表面に面材１２が貼着されてなり、各面材１２は、ガラス繊維不織布からなる補強層１６と、耐アルカリ性ガラス繊維を含む不織布からなる外面層１８とを含む。そして、耐アルカリ性ガラス繊維を含む不織布の目付け量が３０ないし５０ｇ／ｍ２であることで、コンクリートやモルタルとの接着力を向上できる。更に、面材１２に紙材料が用いられていないため、断熱材１０が地中にまで達していても、面材１２による地中の水分の吸水を抑制することができる。従って、この吸水に起因する、面材１２の外面層１８からモルタルが剥落する事象の発生を防止することができ、長期にわたって、面材１２へのモルタルの接着力を維持することが可能となる。【選択図】図１
2020076300.tif 000002
【特許請求の範囲】
【請求項１】
建築物の基礎躯体の外側を覆うための断熱材であって、
合成樹脂発泡体からなる板状の断熱層と、該断熱層の両表面に貼着された面材とを備えてなり、
該面材は、前記断熱層寄りにガラス繊維不織布からなる補強層と、耐アルカリ性ガラス繊維を含む不織布からなる外面層と、接着層とを含む積層体からなり、そして前記外面層の目付け量が３０ないし５０ｇ／ｍ２である、断熱材。
【請求項２】
前記面材は、アルミニウム箔からなる遮熱層を更に含む積層体からなる、請求項１記載の断熱材。
【請求項３】
前記面材は、断熱層から外側に向けて、接着層／ガラス繊維不織布からなる補強層／接着層／耐アルカリ性ガラス繊維を含む不織布からなる外面層の順に積層構成された面材である、請求項１記載の断熱材。
【請求項４】
前記面材は、断熱層から外側に向けて、接着層／アルミニウム箔からなる遮熱層／接着層／ガラス繊維不織布からなる補強層／接着層／耐アルカリ性ガラス繊維を含む不織布からなる外面層の順に積層構成された面材である、請求項２記載の断熱材。
【発明の詳細な説明】
【技術分野】
【０００１】
本発明は、建築物の基礎躯体の外側を覆うための断熱材に関するものである。
【背景技術】
【０００２】
従来から、鉄筋コンクリート造等の建築物の施工において、コンクリートの打込み時に、型枠を兼ねた断熱材をコンクリートの周囲に設置し、コンクリートを養生しながら断熱材をコンクリートに接着することで、型枠を取り外す工程等を省き、工期を短縮することが行われている。特に寒冷地等では、コンクリートの基礎躯体にも断熱材を使用することがあり、その際にも型枠を兼ねた断熱材が使用される（例えば、特許文献１参照）。そして、そのような基礎躯体の外側に設置された断熱材には、装飾性や耐久性等の向上を目的として、外側面（コンクリートへの接着面と反対側の面）にモルタル等の仕上げ塗材が塗布される。図３には、建築物の基礎躯体１０２の概略的な断面図を示しており、図中右側となる基礎躯体１０２の外側に断熱材１００が接着され、更に断熱材１００の外側面にモルタル１０４が塗布されている。なお、図３の符号ＧＬは地面を示している。
【先行技術文献】
【特許文献】
【０００３】
【特許文献１】特開平７−２９２６８７号公報
【発明の概要】
【発明が解決しようとする課題】
【０００４】
ここで、図４には、図３に示した従来の断熱材１００の断面図を示している。図示のように、従来の断熱材１００は、断熱層であるポリウレタンフォーム１０６の両面に、ライナー紙（クラフト紙）１０８と炭酸カルシウム紙１１０との各々が、ポリエチレン樹脂等の接着層を介して積層された構造を有している。そして、このような構造の断熱材１００は、図３で確認できるように、地面ＧＬより下の地中にまで達しているため、特にライナー紙（クラフト紙）１０８や炭酸カルシウム紙１１０が、地中の水分を経年にわたって吸収してしまう。これに起因して、モルタル１０４が直接的に塗布されている、断熱材１００の炭酸カルシウム紙１１０部分の強度が保てずに、炭酸カルシウム紙１１０から、又はライナー紙１０８の層間でモルタル１０４が剥落する事象が発生してしまった。
【０００５】
本発明は上記課題に鑑みてなされたものであり、その目的とするところは、断熱材のモルタルとの接着力を向上すると共に、その接着力を長期にわたって維持することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）建築物の基礎躯体の外側を覆うための断熱材であって、合成樹脂発泡体からなる板状の断熱層と、該断熱層の両表面に貼着された面材とを備えてなり、該面材は、前記断熱層寄りにガラス繊維不織布からなる補強層と、耐アルカリ性ガラス繊維を含む不織布からなる外面層と、接着層とを含む積層体からなり、そして前記外面層の目付け量が３０ないし５０ｇ／ｍ２である、断熱材（請求項１）。
【０００８】
本項に記載の断熱材は、合成樹脂発泡体からなる板状の断熱層の両表面に、互いに共通の積層構造の面材が貼着されてなるものであり、これらの面材の各々は、ガラス繊維不織布からなる補強層と、耐アルカリ性ガラス繊維を含む不織布からなる外面層と、接着層と、を含む積層体からなっている。そして、面材に含まれるこれらの層の中で、ガラス繊維不織布からなる補強層は、断熱層寄りの層であり、耐アルカリ性ガラス繊維を含む不織布からなる外面層は、面材の外面側の層であり、接着層は、必要に応じて層同士を接着するための層である。更に、外面層の耐アルカリ性ガラス繊維を含む不織布には、目付け量が３０ないし５０ｇ／ｍ２の耐アルカリ性ガラス繊維を含む不織布が用いられている。
【０００９】
ここで、本項に記載の断熱材は、建築物の基礎躯体に外張りされ、基礎躯体の外側を覆うものであり、型枠としての役割を果たすために、一方の面が基礎躯体のコンクリートに密着して設置され、更に、他方の面には、仕上げ塗材としてモルタルが塗布される。すなわち、面材に含まれる補強層と外面層と接着層との３種の層の中では、最も外面側に配置される外面層に対して、直接的或いは上記の３種の層と異なる層を介して間接的に、コンクリート及びモルタルが接触することになる。そこで、本項に記載の断熱材は、面材の外面層に耐アルカリ性ガラス繊維を含む不織布が用いられていることにより、コンクリートやモルタルの強アルカリの状況下であっても耐え、ガラスが腐食する虞がないものである。しかも、本発明者によってコンクリートやモルタルの接着が良好と確認された、目付け量が３０ないし５０ｇ／ｍ２の耐アルカリ性ガラス繊維を含む不織布が用いられていることで、コンクリート及びモルタルの接着力が向上されるものである。
【００１０】
更に、本項に記載の断熱材は、従来の断熱材と異なり、断熱層の両表面に貼着される面材に、クラフト紙等の紙材料が用いられておらず、外面層としての耐アルカリ性ガラス繊維を含む不織布の他には、ガラス繊維不織布からなる補強層と接着層とが用いられている。このため、断熱材が地中にまで達する状態で設置されても、地中の水分が面材により吸水されることが抑制されるものである。従って、面材による吸水に起因する、面材の外面層からモルタルが剥落する事象の発生が防止され、長期にわたって、面材へのモルタルの接着力が維持されるものである。
【００１１】
（２）上記（１）項において、前記面材は、アルミニウム箔からなる遮熱層を更に含む積層体からなる、断熱材（請求項２）。
本項に記載の断熱材は、断熱層の両表面に貼着される面材を構成する積層体が、アルミニウム箔からなる遮熱層を更に含むものである。これにより、断熱層を構成する合成樹脂発泡体を、水蒸気や紫外線等から保護し、特に赤外線の反射によって夏場の遮熱に効果を発揮するものである。加えて、合成樹脂発泡体のセル内の発泡剤が経時で大気中の空気と置換される事象の発生が、ガスバリア性に優れたアルミニウム箔によって抑制されることとなり、長期にわたって合成樹脂発泡体のガスバリア性が維持されるものである。
【００１２】
（３）上記（１）項において、前記面材は、断熱層から外側に向けて、接着層／ガラス繊維不織布からなる補強層／接着層／耐アルカリ性ガラス繊維を含む不織布からなる外面層の順に積層構成された面材である、断熱材（請求項３）。
本項に記載の断熱材は、面材を構成する積層体が、以下のような順序の積層構造を有するものである。すなわち、合成樹脂発泡体からなる断熱層に、接着層を介して、ガラス繊維不織布からなる補強層が積層され、更にその上に、接着層を介して、耐アルカリ性ガラス繊維を含む不織布からなる外面層が積層されたものである。このような構成により、補強層及び外面層が強固に接着されると共に、外面層が最も外側に位置することになる。このため、目付け量が３０ないし５０ｇ／ｍ２の耐アルカリ性ガラス繊維を含む不織布からなる外面層に対して、コンクリート及びモルタルが直接的に接触することになり、ガラスの腐食を抑制しながら、コンクリート及びモルタルの接着力が向上されるものである。
【００１３】
（４）上記（２）項において、前記面材は、断熱層から外側に向けて、接着層／アルミニウム箔からなる遮熱層／接着層／ガラス繊維不織布からなる補強層／接着層／耐アルカリ性ガラス繊維を含む不織布からなる外面層の順に積層構成された面材である、断熱材（請求項４）。
本項に記載の断熱材は、面材を構成する積層体が、以下のような順序の積層構造を有するものである。すなわち、合成樹脂発泡体からなる断熱層に、接着層を介して、アルミニウム箔からなる遮熱層が積層され、その上に、接着層を介して、ガラス繊維不織布からなる補強層が積層され、更にその上に、接着層を介して、耐アルカリ性ガラス繊維を含む不織布からなる外面層が積層されたものである。このような構成により、遮熱層、補強層及び外面層が強固に接着されると共に、外面層が最も外側に位置することになる。このため、上記（２）項に記載したようなアルミニウム箔からなる遮熱層の利点を得ながら、上記（３）項の断熱材と同様に、ガラスの腐食を抑制しつつ、コンクリート及びモルタルの接着力が向上されるものである。
【発明の効果】
【００１４】
本発明は上記のような構成であるため、断熱材のモルタルとの接着力を向上することができ、その接着力を長期にわたって維持することが可能となる。
【図面の簡単な説明】
【００１５】
【図１】本発明の実施の形態に係る断熱材の積層構造を示す断面図である。
【図２】本発明の実施例の断熱材と比較例の断熱材とについて行った引張試験の方法を示す概略図である。
【図３】建築物の基礎躯体の外側を覆う断熱材の施工状況を示す断面図である。
【図４】従来の断熱材の断面図である。
【発明を実施するための形態】
【００１６】
以下、本発明を実施するための形態を、添付図面に基づき説明する。なお、図面の全体にわたって、同一部分又は対応する部分は、同一符号で示している。
図１は、本発明の実施の形態に係る断熱材の積層構造を示しており、図１（ａ）が本発明の第１の実施の形態に係る断熱材１０を、図１（ｂ）が本発明の第２の実施の形態に係る断熱材１０´を、夫々示している。なお、図１では、積層構造をより明確に示すために、一部の層の厚みを誇張して図示しており、図１に示されている各層の厚みの関係が、実際の厚みの関係を示すものではない。
【００１７】
図１（ａ）に示すように、本発明の第１の実施の形態に係る断熱材１０は、合成樹脂発泡体からなる板状の断熱層１４の両表面に、互いに共通の積層構造（図中、上下対称の積層構造）を有する面材１２が貼着されたものである。一方の面材１２を例にして説明すると、図中、上側に図示された面材１２は、下方向から、接着層３０、ガラス繊維不織布からなる補強層１６、接着層３０、及び、耐アルカリ性ガラス繊維を含む不織布からなる外面層１８が、この記載順序で積層された構造を有している。
【００１８】
耐アルカリ性ガラス繊維を含む不織布からなる外面層１８には、目付け量が３０ないし５０ｇ／ｍ２の耐アルカリ性ガラス繊維を含む不織布が用いられる。耐アルカリ性ガラス繊維を含む不織布の目付け量が多過ぎると、耐アルカリ性ガラス繊維を含む不織布内で剥がれ易くなり、目付け量が少な過ぎると、コンクリートやモルタルとの接着力が確保できなくなる虞がある。通常、耐アルカリ性は、酸化ジルコニウム（ＺｒＯ２）をガラス中に添加することにより得られる。当該不織布には、耐アルカリ性ガラス繊維以外の繊維を含んでも良い。耐アルカリ性ガラス繊維のみからなる不織布よりもそれ以外の繊維を含む不織布の方が、空隙層が多くなり、コンクリートやモルタルが含浸し易くなることから接着
力がより向上する。その他の繊維としては、例えばポリエステル繊維、ナイロン繊維、アクリル繊維、ウレタン繊維、ポリオレフィン繊維、ビニロン繊維などの合成繊維が挙げられる。特に、耐アルカリ性や耐紫外線に優れ、セメントとの親和性が良いビニロン繊維が好ましい。
ガラス繊維不織布からなる補強層１６には、吸水を抑制するものであれば、任意のガラス繊維不織布を利用できる。断熱層１４の合成樹脂発泡体には、例えば、硬質ポリウレタンフォーム、スチレンフォーム、ポリイソシアヌレートフォーム等が用いられる。又、接着層３０には、例えば、ポリエチレン樹脂、ポリプロピレン樹脂、ポリエチレンテレフタレート樹脂等のポリエステル樹脂、ポリ塩化ビニル樹脂等が利用される。
【００１９】
続けて、図１（ｂ）に示すように、本発明の第２の実施の形態に係る断熱材１０´は、本発明の第１の実施の形態に係る断熱材１０と同様に、合成樹脂発泡体からなる板状の断熱層１４の両表面に、互いに共通の積層構造（図中、上下対称の積層構造）を有する面材１２´が積層されたものである。しかしながら、図１（ｂ）の面材１２´は、図１（ａ）の面材１２との比較において、合成樹脂発泡体からなる断熱層１４と、ガラス繊維不織布からなる補強層１６との間に、アルミニウム箔からなる遮熱層２０が、接着層３０を介して積層されている点が異なっている。
【実施例】
【００２０】
次に、本発明の実施の形態に係る断熱材について、実施例を挙げて説明するが、本発明の実施の形態に係る断熱材は、実施例の内容に限定されるものではない。
実施例１、２及び比較例１、２の各々を試料として、吸水なしと吸水ありとの２つの条件の下で、簡易的な引張試験を行った。実施例１〜３及び比較例１、２は、何れも、断熱層としての硬質ポリウレタンフォームの両表面に面材が貼着されたものであり、面材の構成が以下に示すようになっている。なお、以下に示す面材の構成は、硬質ポリウレタンフォームからなる断熱層側から外側へ向かって順に記載されている。すなわち、実施例１、２及び比較例１、２は、図１（ａ）の接着層３０に相当する層／図１（ａ）の補強層１６に相当する層／図１（ａ）の接着層３０に相当する層／図１（ａ）の外面層１８に相当する層、の順である。また、実施例３は、図１（ｂ）の接着層３０に相当する層／図１（ｂ）の遮熱層２０に相当する層／図１（ｂ）の接着層３０に相当する層／図１（ｂ）の補強層１６に相当する層／図１（ｂ）の接着層３０に相当する層／図１（ｂ）の外面層１８に相当する層、の順である。
【００２１】
実施例１：ポリエチレン樹脂（厚み３５μｍ）／ガラス繊維不織布（目付け量１１０ｇ／ｍ２）／ポリエチレン樹脂（厚み３５μｍ）／耐アルカリ性ガラス繊維不織布（目付け量３０ｇ／ｍ２）
実施例２：ポリエチレン樹脂（厚み３５μｍ）／ガラス繊維不織布（目付け量１１０ｇ／ｍ２）／ポリエチレン樹脂（厚み３５μｍ）／耐アルカリ性ガラス繊維不織布（目付け量５０ｇ／ｍ２）
実施例３：ポリエチレン樹脂（２０μｍ）／アルミ箔（７μｍ）／ポリエチレン樹脂（厚み３５μｍ）／ガラス繊維不織布（目付け量１１０ｇ／ｍ２）／ポリエチレン樹脂（厚み３５μｍ）／耐アルカリ性ガラス繊維とビニロン繊維とを交絡させた不織布（目付け量３０ｇ／ｍ２、耐アルカリ性ガラス繊維：ビニロン繊維：バインダー＝６０：２５：１５（質量部））
比較例１（図４に示した従来の断熱材１００と同じ構造）：ポリエチレン樹脂（厚み３０μｍ）／ライナー紙（クラフト紙）（目付け量２２０ｇ／ｍ２）／ポリエチレン樹脂（厚み３０μｍ）／炭酸カルシウム紙（目付け量１００ｇ／ｍ２）
比較例２：ポリエチレン樹脂（厚み３５μｍ）／ガラス繊維不織布（目付け量１１０ｇ／ｍ２）／ポリエチレン樹脂（厚み３５μｍ）／耐アルカリ性ガラス繊維不織布（目付け量１００ｇ／ｍ２）
【００２２】
引張試験に先立ち、各試料の一方の面に、モルタル（日本化成社製、商品名「ＮＳタウンモルタル」）を塗布・乾燥させて、厚み５ｍｍのモルタル層を形成した。更に、吸水なしの条件のものとして、実施例１〜３及び比較例１、２の夫々について、常温で３０日保管したものを用意した。加えて、吸水ありの条件のものとして、実施例１、２及び比較例１、２の夫々について、試料全体が水に浸るように、水中に沈めた状態で３０日放置したものを用意した。引張試験では、図２に示すように、上述した１０種（実施例１〜３及び比較例１、２の夫々の吸水あり／なし）を試料４０として、モルタル層４２の表面に縦５０ｍｍ×横５０ｍｍの大きさの格子状の溝４４（深さ５ｍｍ）を形成し、この格子状の溝４４で囲まれた部分に鋼製のアタッチメント４６を接着剤４８により接着した。そして、鋼製アタッチメント４６を簡易型引張試験器（建研式引張り試験機）により、モルタル層４２と鋼製アタッチメント４６との接着面に直交する方向（図２における上方向）へ引張り、剥離したときの力（剥離強度又は接着力：Ｎ／ｃｍ２）を測定すると共に、剥離した部位５０を確認した。
【００２３】
上述した引張試験の結果を、下記の表１に示している。
【表１】
2020076300.tif 000003
【００２４】
表１を確認すると、実施例１〜３は、吸水なし及び吸水ありの双方の条件において、剥離強度が良好であることが分かり、吸水後でも接着力が維持されていることが確認できる。更に、実施例１〜３は、吸水なしの条件及び吸水ありの条件共に、モルタル層と耐アルカリ性ガラス繊維を含む不織布（外面層）との界面で剥離していることが確認できる。一方、比較例１は、吸水なし及び吸水ありの双方の条件において、実施例１〜３の何れよりも剥離強度が小さいことが分かる。又、吸水なしの条件では、モルタル層と炭酸カルシウム紙との界面で剥離しているが、吸水ありの条件では、吸水のし易さがネックであるライナー紙の層中において剥離していることが確認できる。他方、比較例２は、吸水なし及び吸水ありの双方の条件において、実施例１〜３の何れよりも剥離強度が小さく、又、耐アルカリ性ガラス繊維を含む不織布（外面層）の層中において剥離していることが確認できる。すなわち、耐アルカリ性ガラス繊維を含む不織布の目付け量が多過ぎるため、剥離強度が落ちていることが分かる。
【００２５】
さて、上記構成をなす本発明の実施の形態によれば、次のような作用効果を得ることが可能である。すなわち、本発明の第１の実施の形態に係る断熱材１０は、図１（ａ）に示されているように、合成樹脂発泡体からなる板状の断熱層１４の両表面に、互いに共通の積層構造の面材１２が貼着されてなるものであり、これらの面材１２の各々は、ガラス繊維不織布からなる補強層１６と、耐アルカリ性ガラス繊維を含む不織布からなる外面層１８と、接着層３０と、を含む積層体からなっている。そして、面材１２に含まれるこれらの層の中で、ガラス繊維不織布からなる補強層１６は、断熱層１４寄りの層であり、耐アルカリ性ガラス繊維を含む不織布からなる外面層１８は、面材１２の外面側の層であり、接着層３０は、必要に応じて層同士を接着するための層である。更に、外面層１８の耐アルカリ性ガラス繊維を含む不織布には、目付け量が３０ないし５０ｇ／ｍ２の耐アルカリ性ガラス繊維を含む不織布が用いられている。
【００２６】
ここで、本発明の第１の実施の形態に係る断熱材１０は、図３に示した断熱材１００と同様に、建築物の基礎躯体１０２に外張りされ、基礎躯体１０２の外側を覆うものであり、型枠としての役割を果たすために、一方の面が基礎躯体１０２のコンクリートに密着して設置され、更に、他方の面には、仕上げ塗材としてモルタル１０４が塗布される。すなわち、面材１２に含まれる補強層１６と外面層１８と接着層３０との３種の層の中では、最も外面側に配置される外面層１８に対して、直接的或いは上記の３種の層と異なる層を介して間接的に（図１（ａ）の例では直接的に）、コンクリート及びモルタルが接触することになる。そこで、本発明の第１の実施の形態に係る断熱材１０は、面材１２の外面層１８に耐アルカリ性ガラス繊維を含む不織布が用いられていることにより、コンクリートやモルタルの強アルカリの状況下であっても耐えることができ、ガラスの腐食を防止することができる。しかも、本発明者によってコンクリートやモルタルの接着が良好と確認された、目付け量が３０ないし５０ｇ／ｍ２の耐アルカリ性ガラス繊維を含む不織布が用いられていることで、コンクリート及びモルタルの接着力を向上することができる。
【００２７】
更に、本発明の第１の実施の形態に係る断熱材１０は、図４に示したような従来の断熱材１００と異なり、断熱層１４の両面に積層される面材１２に、クラフト紙等の紙材料が用いられておらず、外面層１８としての耐アルカリ性ガラス繊維を含む不織布の他には、ガラス繊維不織布からなる補強層１６と接着層３０とが用いられている。このため、断熱材１０が地中にまで達する状態で設置されても、地中の水分が面材１２により吸水されることを抑制することができる。従って、面材１２による吸水に起因する、面材１２の外面層１８からモルタルが剥落する事象の発生を防止することができ、長期にわたって、面材１２へのモルタルの接着力を維持することが可能となる。本発明の実施の形態に係る断熱材が、モルタルとの良好な接着力を有し、その接着力が吸水状態においても維持されていることは、表１に示した実施例の試験結果からも明らかである。
【００２８】
又、本発明の第１の実施の形態に係る断熱材１０は、面材１２を構成する積層体が、以下のような順序の積層構造を有するものである。すなわち、合成樹脂発泡体からなる断熱層１４に、接着層３０を介して、ガラス繊維不織布からなる補強層１６が積層され、更にその上に、接着層３０を介して、耐アルカリ性ガラス繊維を含む不織布からなる外面層１８が積層されたものである。このような構成により、補強層１６及び外面層１８を強固に接着することができると共に、外面層１８を最も外側に配置することができる。このため、目付け量が３０ないし５０ｇ／ｍ２の耐アルカリ性ガラス繊維を含む不織布からなる外面層１８に対して、コンクリート及びモルタルが直接的に接触することになり、ガラスの腐食を抑制しながら、コンクリート及びモルタルの接着力を向上することが可能となる。
【００２９】
一方、本発明の第２の実施の形態に係る断熱材１０´は、図１（ｂ）に示すように、断熱層１４の両表面に貼着される面材１２´を構成する積層体が、アルミニウム箔からなる遮熱層２０を更に含むものである。これにより、断熱層１４を構成する合成樹脂発泡体を
、水蒸気や紫外線等から保護することができ、特に赤外線の反射によって夏場の遮熱に効果を発揮することができる。加えて、合成樹脂発泡体のセル内の発泡剤が、経時で大気中の空気と置換される事象の発生を、ガスバリア性に優れたアルミニウム箔によって抑制することができ、長期にわたって合成樹脂発泡体のガスバリア性を維持することが可能となる。
【００３０】
更に、本発明の第２の実施の形態に係る断熱材１０´は、面材１２´を構成する積層体が、以下のような順序の積層構造を有するものである。すなわち、合成樹脂発泡体からなる断熱層１４に、接着層３０を介して、アルミニウム箔からなる遮熱層２０が積層され、その上に、接着層３０を介して、ガラス繊維不織布からなる補強層１６が積層され、更にその上に、接着層３０を介して、耐アルカリ性ガラス繊維を含む不織布からなる外面層１８が積層されたものである。このような構成により、遮熱層２０、補強層１６及び外面層１８を強固に接着することができると共に、外面層１８を最も外側に配置することができる。このため、上述したようなアルミニウム箔からなる遮熱層２０の利点を得ながら、本発明の第１の実施の形態に係る断熱材１０と同様に、ガラスの腐食を抑制しつつ、コンクリート及びモルタルの接着力を向上することができる。
【００３１】
なお、本発明の第１及び第２の実施の形態に係る断熱材１０、１０´は、図１に示した構成に限定されるものではない。例えば、面材１２、１２´を構成する積層体は、図１に示された層以外の層を含んでいてもよく、そのような層が外面層１８よりも外側に配置されていてもよい。又、断熱材１０´の面材１２´は、アルミニウム箔からなる遮熱層２０の積層位置が、補強層１６よりも外側であってもよい。
【符号の説明】
【００３２】
１０、１０´：断熱材、１２、１２´：面材、１４：断熱層（合成樹脂発泡体）、１６：補強層（ガラス繊維不織布）、１８：外面層（耐アルカリ性ガラス繊維を含む不織布）、２０：遮熱層（アルミニウム箔）、３０：接着層、１０２：基礎躯体 
【図１】
2020076300.tif 000004
【図２】
2020076300.tif 000005
【図３】
2020076300.tif 000006
【図４】
2020076300.tif 000007